(57)【特許請求の範囲】
【請求項１】
光硬化性樹脂組成物（Ａ）の層とおよび基材シート（Ｂ）とを含む光硬化性シートを製造する方法であって、溶剤（Ｓ）を含む光硬化性樹脂組成物（Ａ）を、剥離性を有する剥離シート（Ｃ）上に塗工する工程、塗工後の剥離シート（Ｃ）を加熱して溶剤（Ｓ）の一部を揮発させる工程、および剥離シート（Ｃ）上の光硬化性樹脂組成物（Ａ）の層と基材シート（Ｂ）を積層して熱圧着させ、さらに加熱乾燥して下記式で表される光硬化性樹脂組成物（Ａ）中の溶剤量（X）の値が１０以下となるように溶剤（Ｓ）を揮発させる工程を含む光硬化性シートの製造方法。
X=Y／（a／（a＋b））
ここでXは光硬化性シート単位重量あたりの光硬化性樹脂組成物（Ａ）中の溶剤量（質量％）であり、aは光硬化性樹脂組成物（Ａ）層の膜厚（μ）であり、bは基材シート（Ｂ）の厚み（μ）であり、Yは光硬化性シート単位重量あたりの溶剤量（質量％）である。
【請求項２】
塗工後の剥離シート（Ｃ）を加熱して溶剤（Ｓ）の一部を揮発させた剥離シート（半乾燥剥離シート）において、下記式（１）で表される光硬化性樹脂組成物（Ａ）中の溶剤量（Ｘ）の値が１０以上である、請求項１記載の光硬化性シートの製造方法。
Ｘ＝Ｙ／（ａ／（ａ＋ｂ）） （１）
ここで、Ｘは半乾燥剥離シート単位重量あたりの光硬化性樹脂組成物（Ａ）中の溶剤量（質量％）であり、ａは光硬化性樹脂組成物（Ａ）層の膜厚（μ）であり、ｂは剥離シート（Ｃ）の厚み（μ）であり、Ｙは半乾燥剥離シート単位重量あたりの溶剤量（質量％）である。
【請求項３】
光硬化性樹脂組成物（Ａ）が、側鎖に光重合性官能基を有する熱可塑性樹脂（ａ−１）および光重合開始剤（ａ−２）を含み、（ａ−１）以外の架橋性化合物を実質的に含まない、請求項１〜２のいずれかに記載の光硬化性シートの製造方法。
【請求項４】
熱可塑性樹脂（ａ−１）の側鎖の光重合性官能基がラジカル重合性不飽和基である、請求項３に記載の光硬化性シートの製造方法。
【請求項５】
熱可塑性樹脂（ａ−１）の側鎖の光重合性官能基が脂環式エポキシ基である、請求項３に記載の光硬化性シートの製造方法。
【請求項６】
光硬化性樹脂組成物（Ａ）が、さらに無機微粒子（ａ−３）を含む、請求項１〜５のいずれかに記載の光硬化性シートの製造方法。
【請求項７】
無機微粒子（ａ−３）がコロイダルシリカである、請求項６に記載の光硬化性シートの製造方法。
【請求項８】
請求項１〜７のいずれかに記載した方法により製造された光硬化性シート。
【請求項９】
請求項８に記載した光硬化性シートの基材シート側に形成された印刷層および／または蒸着層を含む光硬化性加飾シート。
【請求項１０】
請求項８に記載した光硬化性シートの基材シート側に形成された印刷層および／または蒸着層、および接着層を含む光硬化性インサート成形用シート。
【請求項１１】
請求項８に記載した光硬化性シートの基材シート側に形成された印刷層および／または蒸着層、および接着層およびプライマーシートを含む光硬化性インサート成形用シート。
【請求項１２】
請求項８〜１１のいずれかに記載した光硬化性シート、光硬化性加飾シートまたは光硬化性インサート成形用シートを、光硬化性樹脂組成物（Ａ）側が金型の内壁面に向かい合うように挿入配置する工程、金型を閉じて、溶融樹脂を金型内に射出し、樹脂を固化させることにより光硬化性シート、光硬化性加飾シートまたは光硬化性インサート成形用シートが表面に配置された樹脂成形品を形成する工程、および光照射することにより成形品表面の光硬化性樹脂組成物を光硬化させる工程を含むインサート成形品の製造方法。
【請求項１３】
請求項８〜１１のいずれかに記載した光硬化性シート、光硬化性加飾シートまたは光硬化性インサート成形用シートを、光硬化性樹脂組成物（Ａ）側が金型の内壁面に向かい合うように挿入配置する工程、光硬化性シート、光硬化性加飾シートまたは光硬化性インサート成形用シートを予備成形してシートを金型形状に追従させる工程、金型を閉じて、溶融樹脂を金型内に射出し、樹脂を固化させることにより光硬化性シート、光硬化性加飾シートまたは光硬化性インサート成形用シートが表面に配置された樹脂成形品を形成する工程、および光照射することにより成形品表面の光硬化性樹脂組成物を光硬化させる工程を含むインサート成形品の製造方法。
【請求項１４】
請求項１２または１３に記載した製造方法により得られたインサート成形品。
【発明の詳細な説明】
【０００１】
【発明の属する技術分野】
本発明は、光硬化性シートの製造方法に関する。本発明は、特に、優れた外観、意匠性、耐磨耗性、耐薬品性および耐候性を有し、表面粘着性のない光硬化性シートの製造方法、およびその製造方法により得られた光硬化性シート、さらにはそれを用いた成形品の製造方法に関する。
【０００２】
【従来の技術】
プラスチック製品の成形と同時にその表面に装飾を施す方法として、（１）金型内表面に予め模様を付けておく方法、（２）金型内壁面に転写フィルムを装着し、成形と同時にフィルムの模様等を成形品の外面に転写する方法、（３）機能付シートまたは印刷シートを金型内壁面に貼り付けておき、成形と同時にそのシートを成形品表面に貼り付けする方法等が提案されている。（２）または（３）の方法については、例えば、特開昭６０−２５０９２５号公報、特公昭５９−３６８４１号公報、特公平８−２５５０号公報に耐候性付与シートまたは印刷シートを金型内壁面に形成した後、成形用樹脂を射出成形することにより、シートで表面が被覆された成形品を製造する方法が提案されている。
【０００３】
しかしながら、上記の技術は、加飾や機能性の付与を熱可塑性シートや印刷の転写で行っているため、得られた成形品の表面硬度が不十分なものであった。例えば、成形品に耐候性を付与する場合には、ポリフッ化ビニリデン（ＰＶＤＦ）などからなる高耐候性シートを用いれば良いが、充分な表面硬度が得られないという問題がある。これに対して、表面硬度の高い成形品を得ようとする場合には、予め架橋した表面硬度の高いシートを用いなければならない。しかしながら、そのようなシートは、立体形状の成形品への適用が困難である。
【０００４】
【発明が解決しようとする課題】
そこで、特公平７−３２３号公報に示されているように、アクリル樹脂、反応性ビニル基を有する化合物および光重合開始剤を含有する樹脂組成物により形成される光硬化性樹脂層とシート基材とが積層されてなる光硬化性シートが提案されている。しかしながら、この方法では、光硬化させる前のシートは、低分子量の反応性ビニル基を有する化合物を含有するため、表面に粘着性が有り、あるいは表面の粘着性が時間と共に変化する等の現象が起こり、ロール状態での保存安定性が不良である。具体的には、粘着して巻き出せない、低温で保存しないと両端より化合物がしみ出す等の問題があった。さらには、その表面粘着性のため、印刷シートとして使用する場合の印刷工程において不具合が生じていた。
【０００５】
かかる問題を解決するために、本発明者らは、先に、側鎖に脂環式エポキシ基またはラジカル重合性不飽和基を有するアクリル樹脂と光重合開始剤からなる組成物を積層した基材シートを開発することにより表面粘着性のない光硬化性シートを提案した。これらの光硬化性シートは、光硬化前の優れた成形性と光硬化後の優れた表面性状（硬度，耐候性，等）を高次元で両立している。
【０００６】
通常、これらの光硬化性シートは、側鎖に脂環式エポキシ基またはラジカル重合性不飽和基を有するアクリル樹脂、光重合開始剤、溶剤を含む混合溶液を基材シート上に塗工し、次いで加熱乾燥させて溶剤を揮発させることにより製造することができる。本発明者らは、これらの光硬化性シートを開発する過程を通じて、良好な成形性と表面性状を具備する光硬化性シートを安定して製造するためには、光硬化性シートからの溶剤の揮発を特定の加熱乾燥条件で行う必要があることを知覚し、これについても先に提案した。
【０００７】
しかし、上記の方法においては、使用する基材シートと溶剤の組み合わせによっては、得られる光硬化性シートの物性が大きく低下する場合があった。すなわち、シートとして耐溶剤性の低いシートを使用する場合、側鎖に脂環式エポキシ基またはラジカル重合性不飽和基を有するアクリル樹脂、光重合開始剤、溶剤を含む混合溶液を基材シート上に塗工した際に、基材シートが溶剤により著しく溶解されることがあり、その結果基材シートの透明性や力学的強度が低下し、得られる光硬化性シートの各物性も低下するばかりか、製造時に切断されてしまうことがあった。この光硬化性シートの物性低下は、基材シート上に光硬化性樹脂組成物層や印刷層やプライマー層等を形成させるために、何度も重ねて溶剤含有混合液の塗工、乾燥を繰り返す際に特に顕著となる。
【０００８】
また、耐熱性が低い基材シートの場合は、溶剤を揮発させるための加熱乾燥の温度を高く設定することができず、基材シート内に溶剤が多量に残存し、光硬化性シートの物性が低下してしまうという問題もある。これを避けるためには、低温で長時間加熱乾燥させて溶剤（Ｓ）を揮発させればよいが、生産速度が低下して製品コストが高くなることは免れない。
【０００９】
したがって、本発明は、上記のような問題点を解消し、意匠性の良好な成形品の製造に有利に用いることのできる、耐磨耗性、耐候性および耐薬品性に優れ、かつ、表面粘着性がなく、加工性および保存安定性に優れた光硬化性シートを安定して製造することのできる方法を提供することを目的とする。
【００１０】
【課題を解決するための手段】
本発明は、上記目的を達成するため、光硬化性樹脂組成物（Ａ）の層とおよび基材シート（Ｂ）とを含む光硬化性シートを製造する方法であって、溶剤（Ｓ）を含む光硬化性樹脂組成物（Ａ）を、剥離性を有する剥離シート（Ｃ）上に塗工する工程、塗工後の剥離シート（Ｃ）を加熱して溶剤（Ｓ）の一部を揮発させる工程、および剥離シート（Ｃ）上の光硬化性樹脂組成物（Ａ）の層と基材シート（Ｂ）を積層して熱圧着させ、さらに加熱乾燥して下記式で表される光硬化性樹脂組成物（Ａ）中の溶剤量（X）の値が１０以下となるように溶剤（Ｓ）を揮発させる工程を含む光硬化性シートの製造方法を提供する。
X=Y／（a／（a＋b））
ここでXは光硬化性シート単位重量あたりの光硬化性樹脂組成物（Ａ）中の溶剤量（質量％）であり、aは光硬化性樹脂組成物（Ａ）層の膜厚（μ）であり、bは基材シート（Ｂ）の厚み（μ）であり、Yは光硬化性シート単位重量あたりの溶剤量（質量％）である。
【００１１】
本発明は、また、上記した方法により製造された光硬化性シートを提供する。
【００１２】
本発明は、さらに、上記した光硬化性シートの基材シート側に形成された印刷層および／または蒸着層を含む光硬化性加飾シートを提供する。
【００１３】
本発明は、また、上記した光硬化性シートの基材シート側に形成された印刷層および／または蒸着層、および接着層を含む光硬化性インサート成形用シートを提供する。
【００１４】
本発明は、また、上記した光硬化性シートの基材シート側に形成された印刷層および／または蒸着層、および接着層およびプライマーシートを含む光硬化性インサート成形用シートを提供する。
【００１５】
本発明は、また、上記した光硬化性シート、光硬化性加飾シートまたは光硬化性インサート成形用シートを、光硬化性樹脂組成物（Ａ）側が金型の内壁面に向かい合うように挿入配置する工程、金型を閉じて、溶融樹脂を金型内に射出し、樹脂を固化させることにより光硬化性シート、光硬化性加飾シートまたは光硬化性インサート成形用シートが表面に配置された樹脂成形品を形成する工程、および光照射することにより成形品表面の光硬化性樹脂組成物を光硬化させる工程を含むインサート成形品の製造方法を提供する。
【００１６】
本発明は、さらに、上記した光硬化性シート、光硬化性加飾シートまたは光硬化性インサート成形用シートを、光硬化性樹脂組成物（Ａ）側が金型の内壁面に向かい合うように挿入配置する工程、光硬化性シート、光硬化性加飾シートまたは光硬化性インサート成形用シートを予備成形してシートを金型形状に追従させる工程、金型を閉じて、溶融樹脂を金型内に射出し、樹脂を固化させることにより光硬化性シート、光硬化性加飾シートまたは光硬化性インサート成形用シートが表面に配置された樹脂成形品を形成する工程、および光照射することにより成形品表面の光硬化性樹脂組成物を光硬化させる工程を含むインサート成形品の製造方法を提供する。
【００１７】
本発明は、また、上記した方法により得られたインサート成形品を提供する。
【００１８】
【発明の実施の形態】
以下に、本発明の好ましい実施の形態について順次説明する。
【００１９】
本発明の光硬化性シートの製造方法は、溶剤（Ｓ）を含む光硬化性樹脂組成物（Ａ）を、剥離性を有する剥離シート（Ｃ）上に塗工する工程、塗工後の剥離シート（Ｃ）を加熱して溶剤（Ｓ）の一部を揮発させる工程、および剥離シート（Ｃ）上の光硬化性樹脂組成物（Ａ）層と基材シート（Ｂ）を積層して熱圧着させる工程を含む。
【００２０】
このような方法を採用することにより、溶剤（Ｓ）による基材シート（Ｂ）の物性低下を最小限に抑え、優れた諸物性（耐磨耗性、耐薬品性、非表面粘着性、加工性、保存安定性等）を発現することが可能な光硬化性シートを安定して製造することが可能となる。
【００２１】
光硬化性樹脂組成物（Ａ）としては、１分子内に２個以上の光重合性官能基を有し、かつ、光重合反応により硬化して架橋体を形成する化合物を含有する組成物であるのが好ましい。かかる化合物の光重合性官能基としては、ビニル基や（メタ）アクリル基等のエチレン性不飽和基を有し、光ラジカル重合機構で反応する官能基や、脂環式エポキシ基等の光カチオン重合機構で反応する官能基等が挙げられる。
【００２２】
光硬化性樹脂組成物（Ａ）は、低分子量の架橋性化合物を含有する場合、得られる光硬化性シート表面が粘着性を有し、シートの保存安定性が低下することがあるので、低分子量の架橋性化合物は含有しない方が好ましい。
【００２３】
特に、光硬化性樹脂組成物（Ａ）が側鎖に光重合性官能基を有する熱可塑性樹脂（ａ−１）を含み、かつ、（ａ−１）以外の架橋性化合物を実質的に含まない構成の場合、著しく良好な耐磨耗性と成形性、保存安定性が両立された光硬化性シートを得ることができるので、好ましい。このようにポリマー側鎖に光重合性官能基を有する構造を導入したことにより、ポリマー側鎖間で架橋反応が進行するため、低分子量架橋性化合物を含有させなくても著しく良好な耐磨耗性が発現すると共に、低分子量の架橋性化合物が存在しないことよりシート表面に粘着性が無く、保存安定性に優れるという利点を有する。
【００２４】
この光重合性官能基としては、光を照射することにより重合を進行せしめるものであればよいが、好ましくはラジカル重合性不飽和基、または下記構造式（１）で示される脂環式エポキシ基が挙げられる。
【００２５】
【化１】
0004728539.tif 000002
【００２６】
側鎖にラジカル重合性不飽和基を有する熱可塑性樹脂としては、例えば、ガラス転移温度が２５〜１７５℃、好ましくは３０〜１５０℃の、ポリマー中にラジカル重合性不飽和基を有するものが挙げられる。具体的には、ポリマーとして以下の化合物（１）〜（８）を重合または共重合させたものに対し、後述する方法（イ）〜（ニ）によりラジカル重合性不飽和基を導入したものを用いることができる。
【００２７】
（１）  水酸基を有する単量体：Ｎ−メチロールアクリルアミド、２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート等
（２）  カルボキシル基を有する単量体：（メタ）アクリル酸、アクリロイルオキシエチルモノサクシネート等
（３）  エポキシ基を有する単量体：グリシジル（メタ）アクリレート、３，４−エポキシシクロヘキシルメチル（メタ）アクリレート等
（４）  アジリジニル基を有する単量体：２−アジリジニルエチル（メタ）アクリレート、２−アジリジニルプロピオン酸アリル等
（５）  アミノ基を有する単量体：（メタ）アクリルアミド、ジアセトンアクリルアミド、ジメチルアミノエチル（メタ）アクリレート、ジエチルアミノエチル（メタ）アクリレート等
（６）  スルホン基を有する単量体：２−アクリルアミド−２−メチルプロパンスルホン酸等
（７）  イソシアネート基を有する単量体：２，４−トルエンジイソシアネートと２−ヒドロキシエチルアクリレートの等モル付加物のような、ジイソシアネートと活性水素を有するラジカル重合性単量体の付加物、２−イソシアネートエチル（メタ）アクリレート等
（８）  さらに、上記の共重合体のガラス転移温度を調節したり、光硬化性シートの物性を調和させたりするために、上記の化合物をそれと共重合可能な単量体と共重合させることもできる。そのような共重合可能な単量体としては、例えば、メチル（メタ）アクリレート、トリシクロデカニル（メタ）アクリレート、イソボルニル（メタ）アクリレート等の（メタ）アクリレート類、Ｎ−フェニルマレイミド、シクロヘキシルマレイミド、Ｎ−ブチルマレイミド等のイミド誘導体、ブタジエン等のオレフィン系単量体、スチレン、α−メチルスチレン等の芳香族ビニル化合物等を挙げることができる。
【００２８】
次に、上述のようにして得た重合体に、以下に述べる方法（イ）〜（ニ）によりラジカル重合性不飽和基を導入する。
【００２９】
（イ）  水酸基を有する単量体の重合体または共重合体の場合には、（メタ）アクリル酸等のカルボキシル基を有する単量体等を縮合反応させる。
【００３０】
（ロ）  カルボキシル基、スルホン基を有する単量体の重合体または共重合体の場合には、前述の水酸基を有する単量体を縮合反応させる。
【００３１】
（ハ）  エポキシ基、イソシアネート基またはアジリジニル基を有する単量体の重合体または共重合体の場合には、前述の水酸基を有する単量体又はカルボキシル基を有する単量体を付加反応させる。
【００３２】
（ニ）  水酸基またはカルボキシル基を有する単量体の重合体または共重合体の場合には、エポキシ基を有する単量体またはアジリジニル基を有する単量体、あるいはイソシアネート基を有する単量体、またはジイソシアネート化合物と水酸基含有アクリル酸エステル単量体との等モル付加物を付加反応させる。
【００３３】
上記の反応は、微量のハイドロキノン等の重合禁止剤を加え、乾燥空気を送りながら行うことが好ましい。
【００３４】
本発明に用いられる、側鎖に脂環式エポキシ基を有する熱可塑性樹脂としては、例えば、ガラス転移温度が２５〜１７５℃、好ましくは３０〜１５０℃の、ポリマー側鎖中に脂環式エポキシ基を有するものが挙げられる。具体的な合成例を挙げると、例えば、第１の方法として、脂環式エポキシ基を有する（メタ）アクリレート（９）をラジカル重合開始剤の存在下で溶液重合法等の公知の重合方法により単独重合したり、上記（１）〜（８）に示すような他の共重合可能なモノマーと共重合することにより得ることができる。
【００３５】
また、側鎖に脂環式エポキシ基を有する熱可塑性樹脂は、上記単独重合や共重合以外の方法によっても得ることができる。例えば、第２の方法として、脂環式エポキシ基と第１の反応性基とを有する化合物と、第１の反応性基と反応する第２の反応性基を有する熱可塑性樹脂とを反応させることによって得ることができる。この第１の反応性基と第２の反応性基の組合せの代表例としては、下記の表１に示すようなイソシアネート基と水酸基との組み合わせが挙げられる。
【００３６】
【表１】
0004728539.tif 000003
【００３７】
上記の第１の方法において、脂環式エポキシ基を有する（メタ）アクリレート（９）としては、他のラジカル重合性単量体と共重合可能なものであれば特に限定されないけれども、具体的には下記構造式（２）で示されるような化合物が挙げられる。
【００３８】
【化２】
0004728539.tif 000004
【００３９】
（上式中、Ｒはメチル基または水素原子を表し、ｎは０〜５の整数である）
熱可塑性樹脂（ａ−１）の側鎖の光重合性官能基の量は、二重結合当量（側鎖ラジカル重合性不飽和基１個あたりの平均分子量）または脂環式エポキシ当量（側鎖脂環式エポキシ基１個あたりの平均分子量）が、仕込み値からの計算値で平均３０００ｇ／モル以下であることが、耐擦傷性、耐磨耗性向上の観点から好ましい。さらに好ましい範囲は、平均１２００ｇ／モル以下であり、最も好ましい範囲は、平均６００ｇ／モル以下である。
【００４０】
このように、架橋に関与する光重合性官能基を熱可塑性樹脂中に複数導入することにより、低分子量の架橋性化合物を使用する必要がなく、後述する長期間の保管や加熱成形時においても、表面粘着性を有することなく、効率的に硬化物性を向上させることが可能となる。
【００４１】
熱可塑性樹脂（ａ−１）の数平均分子量は、５，０００〜２，５００，０００の範囲が好ましく、１０，０００〜１，０００，０００の範囲がさらに好ましい。熱可塑性樹脂（ａ−１）を含む光硬化性樹脂組成物（Ａ）を用いて形成した光硬化性シートをインサート成形する際に、金型離型性が良好になる点や光硬化後のインサート成形品の表面硬度の点から、数平均分子量は５，０００以上であることが好ましい。一方、合成の容易さや外観の観点、また基材シート（Ｂ）との密着性発現の観点から、数平均分子量が２，５００，０００以下であることが好ましい。
【００４２】
また、熱可塑性樹脂（ａ−１）はガラス転移温度が２５〜１７５℃に調節されていることが好ましく、３０〜１５０℃に調節されていることがさらに好ましい。インサート成形時の光硬化性シートの金型剥離性や光硬化後のインサート成形品の表面硬度の観点から、ガラス転移温度が２５℃以上であることが好ましい。一方、光硬化性シートの取り扱い性の観点からガラス転移温度は１７５℃以下であることが好ましい。
【００４３】
また、得られる熱可塑性樹脂共重合体のガラス転移温度を考慮すると、ホモポリマーとして高いガラス転移温度を有するものとなるビニル重合性単量体を使用することが好ましい。
【００４４】
さらに、熱可塑性樹脂共重合体の耐候性向上の観点からは、ビニル重合性単量体として（メタ）アクリレート類を主成分として用いることが好ましい。
【００４５】
また、後述するように、本発明の光硬化性樹脂組成物（Ａ）中に無機微粒子（ａ−３）を添加する場合、無機微粒子（ａ−３）の表面の官能基（ヒドロキシル基，カルボキシル基，シラノール基等）と反応しうる基、例えば、ヒドロキシル基、カルボキシル基、ハロゲン化シリル基およびアルコキシシリル基からなる群より選ばれた少なくとも１種の官能基を分子内に有するビニル重合性単量体は、得られる光硬化性樹脂組成物の剛性、靱性、耐熱性等の物性をより向上させるように働くので、かかる官能基がラジカル重合可能なビニル重合性単量体成分の一部として含有されていてもよい。
【００４６】
このような反応性の基を分子内に含有するビニル重合性単量体としては、２−ヒドロキシエチル（メタ）アクリレート、２−ヒドロキシプロピル（メタ）アクリレート、（メタ）アクリル酸、ビニルトリクロロシラン、ビニルトリメトキシシラン、γ−（メタ）アクリロイルオキシプロピルトリメトキシシラン等が挙げられる。
【００４７】
光硬化性樹脂組成物（Ａ）には、光重合開始剤（ａ−２）が含有されていてもよい。光重合開始剤（ａ−２）としては、光照射によってラジカルを発生させる光ラジカル重合開始剤や酸を生成する光カチオン重合開始剤が挙げられるが、側鎖の光重合性官能基がラジカル重合性不飽和基の場合は光ラジカル重合開始剤が使用され、脂環式エポキシ基の場合は光カチオン重合開始剤が使用される。
【００４８】
光ラジカル重合開始剤としては、公知の化合物を用いることができ、特に限定はないけれども、硬化時の黄変性や耐候時の劣化を考慮すると、アセトフェノン系、ベンゾフェノン系、アシルホスフィンオキサイド系のような分子内にアミノ基を含まない開始剤がよい。例えば、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニルプロパン−１−オン、１−（４−イソプロピルフェニル）−２−ヒドロキシ−２−メチルプロパン−１−オン、２，４，６−トリメチルベンゾイルジフェニルホスフィンオキサイド、ビス（２，６−ジメトキシベンゾイル）−２，４，４−トリメチルペンチルホスフィンオキサイド等が好ましい。これらのうちには成形方法によっては一時的にその化合物の沸点以上の温度になることがあるので、注意が必要である。成形品の表面硬度を上げるため、ｎ−メチルジエタノールアミンなどの酸素による重合硬化阻害を抑制する添加剤を添加しても良い。また、これらの光重合開始剤の外に、成形時の熱を利用しての硬化も考慮して、各種過酸化物を添加してもよい。光硬化性シートに過酸化物を含有させる場合には、１５０℃、３０秒程度で硬化させる必要があるので、臨界温度の低い過酸化物、例えば、ラウロイルパーオキサイド、ｔ−ブチルパーオキシ−２−エチルヘキサノエート、１，１−ビス（ｔ−ブチルパーオキシ）−３，３，５−トリメチルシクロヘキサン等が好ましく用いられる。
【００４９】
光ラジカル重合開始剤の添加量は、硬化後の残存量が耐候性に影響するため、側鎖に光重合性官能基を有する化合物に対して５重量％以下が望ましく、特に硬化時の黄変に関連するアミノ系の光ラジカル重合開始剤は１重量％以下が望ましい。
【００５０】
光カチオン重合開始剤としては、公知の化合物を用いることができ、特に限定はないけれども、具体的にはジアリールヨードニウム塩、トリアリールスルホニウム塩、鉄アレーン（芳香族炭化水素）錯体等が挙げられる。なかでも、脂環式エポキシ基を有する化合物との反応性、着色の問題等を考慮すると下記構造式（３）で示されるトリアリールスルホニウム塩がより好ましい。
【００５１】
【化３】
0004728539.tif 000005
【００５２】
（上式中、Ｒ1 は炭素−炭素結合または炭素−硫黄結合を介する置換または未置換の芳香族環を表し、Ｒ2 およびＲ3 は、それぞれ、置換または未置換の芳香族環を表す）
このような光カチオン重合系を選択することにより、光ラジカル重合系と比較して、硬化収縮が少なく、樹脂との密着性に優れるため、硬化層の割れ、剥がれが発生しにくく、硬化前後において低臭気であり、酸素による重合阻害が無い等の利点が得られる。
【００５３】
光カチオン重合開始剤の添加量は、側鎖に光重合性官能基を有する化合物に対して０．１〜１０重量部が好ましい。
【００５４】
光硬化性樹脂組成物（Ａ）には、さらに耐擦傷性や耐磨耗性を向上させる目的で、無機微粒子（ａ−３）を添加することができる。本発明に用いられる無機微粒子（ａ−３）においては、得られる光硬化性樹脂組成物が透明となれば、その種類や粒子径、形態は特に制限されない。無機微粒子の例としては、コロイダルシリカ、アルミナ、酸化チタン、酸化スズ、異種元素ドープ酸化スズ（ＡＴＯ等）、酸化インジウム、異種元素ドープ酸化インジウム（ＩＴＯ等）、酸化カドミウム、酸化アンチモン等が挙げられる。これらは単独で用いられてもよいし、２種類以上組み合わせて用いられてもよい。なかでも、入手の容易さや価格面、得られる光硬化性樹脂組成物層の透明性や耐磨耗性発現の観点から、コロイダルシリカが特に好ましい。
【００５５】
コロイダルシリカは、通常の水性分散液の形態や、有機溶媒に分散させた形態で用いることができるが、（ａ−１）成分である熱可塑性樹脂とともに均一かつ安定に分散させるためには、有機溶媒に分散させたコロイダルシリカを用いることが好ましい。
【００５６】
そのような有機溶媒としては、メタノール、イソプロピルアルコール、ｎ−ブタノール、エチレングリコール、キシレン／ブタノール、エチルセロソルブ、ブチルセロソルブ、ジメチルホルムアミド、ジメチルアセトアミド、メチルエチルケトン、メチルイソブチルケトン、トルエン等を例示することができる。熱可塑性樹脂とともに均一に分散させるためには、熱可塑性樹脂を溶解可能な有機溶媒を選択することが好ましいが、後述するように、本発明の光硬化性シートを製造する際にこれらの有機溶媒は加熱乾燥して揮発させられるため、基材シート（Ｂ）の主たる構成成分である樹脂成分（ｂ）または剥離シート（Ｃ）の主たる構成成分である樹脂成分（ｃ）のガラス転移温度より８０℃以上、好ましくは３０℃以上高い沸点を有する有機溶媒は、光硬化性シート内に残存しやすいので好ましくない。
【００５７】
有機溶媒に分散させた形態のコロイダルシリカとしては、分散媒に分散されている市販品、例えば、メタノールシリカゾルＭＡ−ＳＴ、イソプロピルアルコールシリカゾルＩＰＡ−ＳＴ、ｎ−ブタノールシリカゾルＮＢＡ−ＳＴ、エチレングリコールシリカゾルＥＧ−ＳＴ、キシレン／ブタノールシリカゾルＸＢＡ−ＳＴ、エチルセロソルブシリカゾルＥＴＣ−ＳＴ、ブチルセロソルブシリカゾルＢＴＣ−ＳＴ、ジメチルホルムアミドシリカゾルＤＢＦ−ＳＴ、ジメチルアセトアミドシリカゾルＤＭＡＣ−ＳＴ、メチルエチルケトンシリカゾルＭＥＫ−ＳＴ、メチルイソブチルケトンシリカゾルＭＩＢＫ−ＳＴ（以上商品名、日産化学社製）を用いることができる。
【００５８】
無機微粒子（ａ−３）の粒子径は、得られる光硬化性樹脂組成物層の透明性の観点から、通常は２００ｎｍ以下であるのが好ましい。より好ましくは１００ｎｍ以下であり、さらに好ましくは５０ｎｍ以下である。
【００５９】
無機微粒子（ａ−３）の添加量は、側鎖に光重合性官能基を有する熱可塑性樹脂（ａ−１）の固形分１００重量部に対して、無機微粒子固形分で５〜４００重量部の範囲が好ましく、１０〜２００重量部の範囲が特に好ましい。無機微粒子の添加量が５重量部未満の場合には、耐磨耗性向上効果が認められないことがあり、また添加量が４００重量部を超える場合には、光硬化性樹脂組成物（Ａ）の保存安定性が低下するばかりか、得られる光硬化性シートの成形性が低下することがある。
【００６０】
また、本発明で用いられる無機微粒子（ａ−３）としては、下記構造式（４）で表されるシラン化合物によって、予め表面が処理されたものを用いてもよい。表面処理された無機微粒子の使用は、光硬化性樹脂組成物（Ａ）の保存安定性がさらに良好となり、また得られる光硬化性シートの表面硬度および耐候性も良好となるので好ましい。
【００６１】
ＳｉＲ4 a Ｒ5 b （ＯＲ6 ）c                               （４）
（上式中、Ｒ4 およびＲ5 は、それぞれ、エーテル結合、エステル結合、エポキシ結合または炭素−炭素二重結合を有していてもよい炭素数１〜１０の炭化水素残基を表し、Ｒ6 は水素原子またはエーテル結合、エステル結合、エポキシ結合または炭素−炭素二重結合を有していてもよい炭素数１〜１０の炭化水素残基を表し、ａおよびｂは、それぞれ、０〜３の整数であり、ｃは４−ａ−ｂを満足する１〜４の整数である）
前記構造式（４）で表されるシラン化合物のなかでも、下記構造式（５）〜（１０）で表されるシラン化合物を好ましいものとして挙げることができる。
【００６２】
ＳｉＲ7 a Ｒ8 b （ＯＲ9 ）c                                   （５）
ＳｉＲ7 n （ＯＣＨ2 ＣＨ2 ＯＣＯ（Ｒ10）Ｃ＝ＣＨ2 ）4-n       （６）
ＣＨ2 ＝Ｃ（Ｒ10）ＣＯＯ（ＣＨ2 ）p ＳｉＲ11n （ＯＲ9 ）3-n   （７）
ＣＨ2 ＝ＣＨＳｉＲ11n （ＯＲ9 ）3-n                           （８）
ＨＳ（ＣＨ2 ）p ＳｉＲ11n （ＯＲ9 ）3-n                       （９）
【００６３】
【化４】
0004728539.tif 000006
【００６４】
（上式中、Ｒ7 およびＲ8 は、それぞれ、エーテル結合、エステル結合またはエポキシ結合を有していてもよい炭素数１〜１０の炭化水素残基を表し、Ｒ9 は水素原子または炭素数１〜１０の炭化水素残基を表し、Ｒ10は水素原子またはメチル基を表し、Ｒ11は炭素数１〜３のアルキル基またはフェニル基を表し、ａおよびｂは、それぞれ、０〜３の整数であり、ｃは４−ａ−ｂを満足する１〜４の整数であり、ｎは０〜２の整数であり、ｐは１〜６の整数である）
前記構造式（５）で表されるシラン化合物としては、例えば、テトラメトキシシラン、テトラエトキシシラン、テトラプロポキシシラン、テトラブトキシシラン、メチルトリメトキシシラン、メチルトリエトキシシラン、エチルトリメトキシシラン、エチルトリエトキシシラン、フェニルトリメトキシシラン、フェニルトリエトキシシラン、ジメチルジメトキシシラン、ジフェニルジメトキシシラン、メチルエチルジエトキシシラン、メチルフェニルジメトキシシラン、トリメチルエトキシシラン、メトキシエチルトリエトキシシラン、アセトキシエチルトリエトキシシラン、ジエトキシエチルジメトキシシラン、テトラアセトキシシラン、メチルトリアセトキシシラン、テトラキス（２−メトキシエトキシ）シラン、γ−グリシドキシプロピルトリメトキシシラン、γ−グリシドキシプロピルメチルジエトキシシラン、β−（３，４−エポキシシクロヘキシル）エチルトリメトキシシラン等が挙げられる。
【００６５】
前記構造式（６）で表されるシラン化合物としては、例えば、テトラキス（アクリロイルオキシエトキシ）シラン、テトラキス（メタクリロイルオキシエトキシ）シラン、メチルトリス（アクリロイルオキシエトキシ）シラン、メチルトリス（メタクリロイルオキシエトキシ）シラン等が挙げられる。
【００６６】
前記構造式（７）で表されるシラン化合物としては、例えば、β−アクリロイルオキシエチルジメトキシメチルシラン、γ−アクリロイルオキシプロピルメトキシジメチルシラン、γ−アクリロイルオキシプロピルトリメトキシシラン、β−メタクリロイルオキシエチルジメトキシメチルシラン、γ−メタクリロイルオキシプロピルトリメトキシシラン等が挙げられる。
【００６７】
前記構造式（８）で表されるシラン化合物としては、例えば、ビニルメチルジメトキシシラン、ビニルトリメトキシシラン、ビニルトリエトキシシラン等が挙げられる。
【００６８】
前記構造式（９）で表されるシラン化合物としては、例えば、γ−メルカプトプロピルジメトキシメチルシラン、γ−メルカプトプロピルトリメトキシシラン等が挙げられる。
【００６９】
前記構造式（１０）で表されるシラン化合物としては、例えば、ｐ−ビニルフェニルメチルジメトキシシラン、ｐ−ビニルフェニルトリメトキシシラン等が挙げられる。
【００７０】
かかるシラン化合物は、無機微粒子（ａ−３）の固形分１モル部に対して、０〜３モル部の割合で使用することが好ましい。シラン化合物の使用量が３モル部を超える場合には、得られる光硬化性シートの耐磨耗性が低下することがある。
【００７１】
シラン化合物で表面処理された無機微粒子は、少量の水の存在下で、シラン化合物と無機微粒子を加熱攪拌することにより、得ることができる。
【００７２】
無機微粒子（ａ−３）を、側鎖に光重合性官能基を有する熱可塑性樹脂（ａ−１）に添加する方法としては、予め熱可塑性樹脂（ａ−１）を合成後、無機微粒子を混合しても良いし、また熱可塑性樹脂（ａ−１）を構成するビニル重合性単量体と無機微粒子を混合した条件下で熱可塑性樹脂を重合する方法等の任意の方法を選択することができる。
【００７３】
本発明において、側鎖に光重合性官能基を有する熱可塑性樹脂（ａ−１）中の光重合性官能基が脂環式エポキシ基の場合には、脂環式エポキシ基と無機微粒子表面の官能基（ヒドロキシル基，カルボキシル基，シラノール基等）が混合の間に架橋し、ゲル化を起こすことがある。このようなゲル化現象を防止するためには、アンモニアおよび沸点が１００℃以下であるアミン化合物から選ばれた少なくとも１種を含むことが好ましい。光硬化性樹脂組成物（Ａ）を用いて光硬化性シートを形成する際に、シート中に過剰に残存しないためには、アミン化合物の沸点は１００℃以下であることが必要である。
【００７４】
かかるアミン化合物としては、例えば、メチルアミン、エチルアミン、プロピルアミン、ブチルアミン、ジメチルアミン、ジエチルアミン、トリメチルアミン、トリエチルアミン等が挙げられる。
【００７５】
アンモニアおよび沸点が１００℃以下であるアミン化合物から選ばれた少なくとも１種の添加量としては、側鎖に脂環式エポキシ基を有する熱可塑性樹脂（ａ−１）の固形分１００重量部に対して、０．０１〜０．５重量部の範囲であることが好ましい。光硬化性樹脂組成物（Ａ）の安定性保持の観点から、アンモニアおよび沸点が１００℃以下であるアミン化合物から選ばれた少なくとも１種の添加量は０．０１重量部以上が好ましいが、アミン化合物の添加量が０．５重量部を超えると、光硬化性シートをインサート成形することによって得られたインサート成形品を光硬化させても、光カチオン重合が進行せず、耐擦傷性や耐薬品性が劣ることがある。
【００７６】
本発明で用いられる光硬化性樹脂組成物（Ａ）においては、熱可塑性樹脂（ａ−１）、光重合開始剤（ａ−２）、無機微粒子（ａ−３）以外に、必要に応じて、増感剤、変性用樹脂、染料、顔料およびレベリング剤やハジキ防止剤、紫外線吸収剤、光安定剤、酸化安定剤等の添加剤を配合することができる。
【００７７】
上記の増感剤は、光硬化反応を促進するものであって、その例としてはベンゾフェノン、ベンゾインイソプロピルエーテル、チオキサントン等が挙げられる。
【００７８】
また、熱可塑性樹脂（ａ−１）中の光重合性官能基が脂環式エポキシ基の場合は、上記変性用樹脂としては、光カチオン重合性を有することが好ましく、グリシジルエーテル型エポキシ樹脂、グリシジルエステル型エポキシ樹脂、エポキシ基としてグリシジル基を有する熱可塑性樹脂等が挙げられる。
【００７９】
ただし、光硬化性樹脂組成物（Ａ）は、前記熱可塑性樹脂（ａ−１）以外の架橋性化合物を実質的に含有すべきではない。特に、４０℃において液体状の架橋性モノマー、オリゴマーや、分子量２０００以下の低分子量の架橋性モノマー、オリゴマーを実質的に含有するべきではない。特に、４０℃において液体状の架橋性モノマー、オリゴマーや、分子量２０００以下の低分子量の架橋性モノマー、オリゴマーを含有すると、長期間の保管や加熱成形時において表面粘着性を有するようになり、印刷工程において不具合を生じたり、インサート成形時において金型を汚染する等の問題を生じることがある。より好ましくは、５０℃において液体状の架橋性モノマー、オリゴマーを実質的に含有するべきではなく、さらに好ましくは６０℃において液体状の架橋性モノマー、オリゴマーを実質的に含有するべきではない。
【００８０】
本発明に用いる基材シート（Ｂ）としては、その使用方法によって好適なものが選ばれるが、例えば、ＡＢＳ（アクリロニトリル／ブタジエン／スチレン共重合体）系樹脂、ＡＳ（アクリロニトリル／スチレン共重合体）系樹脂、塩化ビニル系樹脂、ポリスチレン系樹脂、ポリプロピレン等のポリオレフィン系樹脂、フッ素系樹脂、セロファン系樹脂、セルロース系樹脂、ポリウレタン系樹脂、ナイロン等のポリアミド系樹脂、ポリエステル系樹脂、ポリカーボネート系樹脂、ポリビニルアルコール系樹脂、エチレンビニルアルコール系樹脂、軟質アクリル系樹脂等の材質からなるシートが挙げられる。また、これらの各シートの複合体、積層体なども使用することができる。なかでも、１００℃加熱時における伸度が１００％以上である熱可塑性樹脂シートが、インサート成形時に金型形状への追従性が良好となるので好ましい。光硬化性樹脂組成物（Ａ）との密着性や耐候性、透明性等を考慮すると、さらに好ましくは架橋ゴム成分を有する熱可塑性アクリル樹脂シートである。架橋ゴム成分を有する透明熱可塑性アクリル樹脂シートとしては、特開平８−３２３９３４号公報、特開平９−２６３６１４号公報等に開示されているような透明熱可塑性アクリルシートがある。
【００８１】
基材シート（Ｂ）の厚みは、５００μｍを超える場合には剛性が大きくなり、インサート成形用シートとしては好ましくないため、通常５００μｍ以下であるであるのが好ましい。
【００８２】
また、基材シート（Ｂ）中には、必要に応じて、適宜、ポリエチレンワックス、パラフィンワックス等の滑剤、シリカ、球状アルミナ、鱗片状アルミナ等の減摩剤、ベンゾトリアゾール系、ベンゾフェノン系、微粒子酸化セリウム系等の紫外線吸収剤、ヒンダードアミン系ラジカル捕捉剤等の光安定剤、可塑剤、安定剤、着色剤等の各種添加剤を添加してもよい。
【００８３】
本発明の光硬化性シートは、上述した構成を有することより、光硬化前の優れた成形性や保存安定性と、光硬化後の優れた表面性状（硬度、耐候性等）を高次元で両立している光硬化性シートである。後述するように、本発明の光硬化性シートは、有機溶剤等の溶剤（Ｓ）に光硬化性樹脂組成物（Ａ）を混合、溶解させた混合溶液を、各種コート法により剥離シート（Ｃ）上にコーティングした後に、溶剤（Ｓ）の除去のための加熱乾燥を行い、次いで剥離シート（Ｃ）上の光硬化性樹脂組成物（Ａ）層と基材シート（Ｂ）を積層して熱圧着させ、最後に加熱乾燥することによって製造される。
【００８４】
この際、得られる光硬化性シート内に溶剤（Ｓ）が多量に残存していると、光照射前の光硬化性樹脂組成物（Ａ）層表面が粘着性を有するようになり、印刷工程における歩留まりの低下や、ロール状態での保存安定性の低下、あるいはインサート成形時の金型汚染性の低下等の問題を生じる。また、光硬化性シートをインサート成形することによって得られたインサート成形品を光硬化させても、耐擦傷性、耐薬品性、耐候性等の表面物性が劣ることがある。このような不具合を解決するには、光硬化性シート中の溶剤量、光硬化性樹脂組成物層の厚みおよび基材シートの厚みとから規定される光硬化性樹脂組成物中の溶剤量を特定の数値以下にすることが必要である。
【００８５】
ここで、光硬化性樹脂組成物（Ａ）中の溶剤量（X）の値は、下記式（２）により表される数値である。
【００８６】
X=Y／（a／（a＋b））                                （２）
ここで、Xは光硬化性シート単位重量あたりの光硬化性樹脂組成物（Ａ）中の溶剤量であり、aは光硬化性樹脂組成物（Ａ）層の膜厚（μ）であり、bは基材シート（Ｂ）の厚み（μ）であり、Yは光硬化性シート単位重量あたりの溶剤量である。
【００８７】
本発明において、光硬化性樹脂組成物（Ａ）中の溶剤量（X）は、揮発性物質の定量分析に通常用いられている手法で測定することが可能である。例えば、次のような方法により測定することができる。まず、対象となる光硬化性シートの、光硬化性樹脂組成物（Ａ）層の厚み（a）および基材シート（Ｂ）の厚み（b）を測定する。厚み（a）および（b）は、光硬化性シートの破断面を電子顕微鏡等で観察する方法等により測定することができる。次に、適当な大きさの光硬化性シートの試片を秤量した後、このシート試片を所定量の適当な抽出溶剤に混合攪拌し、各溶剤の揮発を防ぐために密栓した後に適当な時間放置する。抽出溶剤としては、光硬化性シート内に残存しているであろう溶剤（Ｓ）とは異なる種類で、かつ、光硬化性シートを完全溶解または部分的に溶解、膨潤するものが好ましい。次に、混合溶液中の溶剤量をガスクロマトグラフィー等の分析手法により定量し、単位重量あたりの光硬化性シート内に残存している溶剤量（Y）を算出する。最後に、得られた（a）、（b）、（Y）の各数値を上記式（２）に代入し、光硬化性シート単位重量あたりの光硬化性樹脂組成物（Ａ）中の溶剤量（X）を算出する。
【００８８】
この光硬化性シート単位重量あたりの光硬化性樹脂組成物（Ａ）中の溶剤量（X）は、好ましくは１０以下であり、より好ましくは５以下であり、さらに好ましくは３以下である。溶剤量（X）が１０を超える場合には、光照射前の光硬化性樹脂組成物（Ａ）層表面が粘着性を有し、印刷工程における不具合や、ロール状態での保存安定性の低下、金型汚染性の低下、さらには光硬化後の光硬化性樹脂組成物（Ａ）の耐擦傷性、耐薬品性、耐候性の低下等が起こることがある。
【００８９】
本発明の光硬化性シートは、基材シート（Ｂ）上に光硬化性樹脂組成物（Ａ）層が積層された構造で、インサート成形時の加工性に優れるだけでなく、各種物性（特に、耐候性−耐磨耗性（表面硬度）−密着性のバランス）に優れたインサート成形品を与えることが可能な光硬化性シートである。光硬化性樹脂組成物（Ａ）層と基材シート（Ｂ）の間には、本発明の光硬化性シートの優れた性状を損なわない限りにおいては、さらに１層以上の光硬化性樹脂組成物層を積層することも可能である。この場合、新たに導入する１層以上の光硬化性樹脂組成物としては、光硬化性樹脂組成物（Ａ）と類似の組成物を用いると、光硬化後の光硬化性シートの表面性状（特に、密着性、耐候性、外観、意匠性）が良好となる傾向にあり、好ましい。
【００９０】
本発明の光硬化性シートの製造方法としては、例えば、まず有機溶媒等の溶剤（Ｓ）を含む光硬化性樹脂組成物（Ａ）を十分に攪拌溶解させ、グラビア印刷法、スクリーン印刷法、オフセット印刷法等の公知の印刷方法や、ブレードコート法、ロッドコート法、ロールドクターコート法、ナイフコート法、コンマコート法、リバースロールコート法、トランスファーロールコート法、キスロールコート法、カーテンコート法、ディップコート法等の公知のコート方法により剥離シート（Ｃ）上にコーティングし、溶剤（Ｓ）の除去のための加熱乾燥を行う。
【００９１】
本発明に用いる剥離シート（Ｃ）としては、光硬化性樹脂組成物（Ａ）層に対して良好な剥離性を示し、十分な自己支持性を有するシートであれば特に制限は無く、その使用方法によって好適なものが選ばれる。例えば、ＡＢＳ（アクリロニトリル／ブタジエン／スチレン共重合体）系樹脂、ＡＳ（アクリロニトリル／スチレン共重合体）系樹脂、塩化ビニル系樹脂、ポリスチレン系樹脂、ポリプロピレン等のポリオレフィン系樹脂、フッ素系樹脂、セロファン系樹脂、セルロース系樹脂、ポリウレタン系樹脂、ナイロン等のポリアミド系樹脂、ポリエステル系樹脂、ポリカーボネート系樹脂、ポリビニルアルコール系樹脂、エチレンビニルアルコール系樹脂、軟質アクリル系樹脂等の材質からなるシートが挙げられる。また、これらの各シートの複合体、積層体、さらにはそれらに離型処理を施したものも使用することができる。
【００９２】
ただし、剥離シート（Ｃ）の主たる構成成分である樹脂成分（ｃ）のガラス転移温度は、光硬化性樹脂組成物（Ａ）中の側鎖に光重合性官能基を有する熱可塑性樹脂（ａ−１）のガラス転移温度より２０℃以上低くすることは好ましくない。剥離シート（Ｃ）の主たる構成成分である樹脂成分（ｃ）のガラス転移温度が熱可塑性樹脂（ａ−１）のガラス転移温度よりも低い場合、後述するように、本発明の光硬化性シート製造時に熱圧着させる際に、光硬化性樹脂組成物（Ａ）層が軟化するよりも先に、剥離シート（Ｃ）が軟化し、さらには自己支持性が消失してしまい、本発明の光硬化性シートを得ることができなくなることがある。
【００９３】
また、剥離シート（Ｃ）の厚みは、５００μｍを超える場合には剛性が大きくなり、取り扱い性が低下して好ましくないため、通常５００μｍ以下であるのが好ましく、さらに好ましくは４〜３００μｍの範囲である。
【００９４】
また、剥離シート（Ｃ）中には、必要に応じて、適宜、ポリエチレンワックス、パラフィンワックス等の滑剤、シリカ、球状アルミナ、鱗片状アルミナ等の減摩剤、可塑剤、安定剤、着色剤等の各種添加剤を添加してもよい。
【００９５】
さらに、光硬化性樹脂組成物（Ａ）層との剥離性を向上させるために、剥離シート（Ｃ）の光硬化性樹脂組成物（Ａ）層と接する側に剥離層を設けてもよい。剥離層の材料としては、アクリル系樹脂、塩化ビニル／酢酸ビニル共重合体系樹脂、ウレタン系樹脂、スチレン系樹脂、ポリエステル系樹脂、シリコーン系樹脂等の公知のものが利用できる。
【００９６】
光硬化性樹脂組成物（Ａ）中に含まれる溶剤（Ｓ）としては、溶剤（Ｓ）を除く光硬化性樹脂組成物（Ａ）の各成分を溶解または均一に分散させ、かつ、剥離シート（Ｃ）および基材シート（Ｂ）の物性（機械的強度、透明性等）に実用上甚大な悪影響を及ぼさず、さらに基材シート（Ｂ）の主たる構成成分である樹脂成分（ｂ）または剥離シート（Ｃ）の主たる構成成分である樹脂成分（ｃ）のガラス転移温度＋８０℃、特に＋３０℃より低い沸点を有している揮発性の溶剤であるのが好ましく、かかる溶剤であれば特に制限されない。そのような溶剤としては、メタノール、エタノール、イソプロピルアルコール、ｎ−ブタノール、エチレングリコール等のアルコール系溶剤、キシレン、トルエン、ベンゼン等の芳香族系溶剤、ヘキサン、ペンタン等の脂肪族炭化水素系溶剤、クロロホルム、四塩化炭素等のハロゲン化炭化水素系溶剤、フェノール、クレゾール等のフェノール系溶剤、メチルエチルケトン、メチルイソブチルケトン、アセトン等のケトン系溶剤、ジエチルエーテル、メトキシトルエン、１，２−ジメトキシエタン、１，２−ジブトキシエタン、１，１−ジメトキシメタン、１，１−ジメトキシエタン、１，４−ジオキサン、ＴＨＦ等のエーテル系溶剤、ギ酸、酢酸、プロピオン酸等の脂肪酸系溶剤、無水酢酸等の酸無水物系溶剤、酢酸エチル、酢酸ブチル、ギ酸ブチル等のエステル系溶剤、エチルアミン、トルイジン、ジメチルホルムアミド、ジメチルアセトアミド等の窒素含有溶剤、チオフェン、ジメチルスホキシド等の硫黄含有溶剤、ジアセトンアルコール、２−メトキシエタノール（メチルセロソルブ）、２−エトキシエタノール（エチルセロソルブ）、２−ブトキシエタノール（ブチルセロソルブ）、ジエチレングリコール、２−アミノエタノール、アセトシアノヒドリン、ジエタノールアミン、モルホリン等の２種以上の官能基を有する溶剤、あるいは水等の各種の公知の溶剤を使用することができる。
【００９７】
公知の印刷法やコート方法により剥離シート（Ｃ）上に溶剤（Ｓ）を含む光硬化性樹脂組成物（Ａ）をコーティングし、溶剤（Ｓ）の除去のための加熱乾燥を行う。この際、溶剤（Ｓ）を所定量以上に揮発させると、光硬化性樹脂組成物（Ａ）層表面に全く粘着性が無くなり、その後の基材シート（Ｂ）との熱圧着による積層化工程時に光硬化性樹脂組成物（Ａ）層と基材シート（Ｂ）との間の密着性が得られないことがある。
【００９８】
このような不具合を解消するためには、溶剤（Ｓ）を含む光硬化性樹脂組成物（Ａ）を塗工した後に加熱して溶剤（Ｓ）の一部を揮発させた状態の剥離シート（Ｃ）（基材シート（Ｂ）と熱圧着させる前の状態、「半乾燥剥離シート」と略す）において、下記式（３）で表される光硬化性樹脂組成物（Ａ）中の溶剤量（Ｘ）の値を１０以上とすることが有効である。
【００９９】
Ｘ＝Ｙ／（ａ／（ａ＋ｂ））                                （３）
ここで、Ｘは半乾燥剥離シート単位重量あたりの光硬化性樹脂組成物（Ａ）中の溶剤量であり、ａは光硬化性樹脂組成物（Ａ）層の膜厚（μ）であり、ｂは剥離シート（Ｃ）の厚み（μ）であり、Ｙは半乾燥剥離シート単位重量あたりの溶剤量である。
【０１００】
溶剤量（Ｘ）の値を１０以上とすることによって、光硬化性樹脂組成物（Ａ）層表面が基材シート（Ｂ）と十分に密着することができる程度の粘着性を示すようになる。溶剤量（Ｘ）の値が１０未満の場合は、光硬化性樹脂組成物（Ａ）層表面に全く粘着性がなく、基材シート（Ｂ）と熱圧着させても光硬化性樹脂組成物（Ａ）層と基材シート（Ｂ）が密着しないことがある。一方、溶剤量（Ｘ）の値が極端に大きい場合、光硬化性樹脂組成物（Ａ）層表面が著しくべとついて取り扱い性や光硬化性樹脂組成物（Ａ）層の膜厚精度が低下するばかりか、光硬化性樹脂組成物（Ａ）層中に残存する多量の溶剤（Ｓ）により基材シート（Ｂ）の透明性や機械的特性が低下して、得られる光硬化性シートの諸物性が低下することがある。さらには、光硬化後の光硬化性樹脂組成物（Ａ）層中にも溶剤（Ｓ）が多量に残存して、耐擦傷性、耐候性、耐薬品性等の諸物性が低下することがある。溶剤量（Ｘ）の値は、好ましくは１０〜５０の範囲であり、さらに好ましくは１５〜４５の範囲である。
【０１０１】
もちろん、半乾燥剥離シートの状態で完全に溶剤を揮発させても、基材シート（Ｂ）の光硬化性樹脂組成物（Ａ）層と接する側に接着層を設けるか、または半乾燥剥離シートの光硬化性樹脂組成物（Ａ）層上に接着層を設けることにより、光硬化性樹脂組成物（Ａ）層と基材シート（Ｂ）を熱圧着させることは可能である。この際、使用する接着層としては、公知のドライラミネート用接着剤（例えば、ポリオールとイソシアネートからなる２液硬化型ウレタン樹脂）や公知の感熱融着型接着剤（例えば、アクリル系接着剤や塩化ビニル／酢酸ビニル共重合体系接着剤）が挙げられる。しかしながら、新たに接着層を設ける場合は、生産時の工程数が増え、製品のコストアップにつながるため、前述の溶剤量（Ｘ）を調整して、接着層なしで光硬化性樹脂組成物（Ａ）層と基材シート（Ｂ）を積層させるほうが好ましい。
【０１０２】
ここで半乾燥剥離シートを得るための加熱乾燥条件として、剥離シート（Ｃ）の主たる構成成分である樹脂成分（ｃ）のガラス転移温度以上の温度で、連続して２０秒間以上加熱乾燥させると、剥離シートが僅かな張力でも引き伸ばされてしまい、光硬化性樹脂組成物（Ａ）層や剥離シート（Ｃ）の厚みが薄くなるばかりか、光硬化後の光硬化性樹脂組成物（Ａ）の耐擦傷性、表面硬度の低下等を招くことがある。ここで剥離シート（Ｃ）の主たる構成成分である樹脂成分（ｃ）とは、剥離シート（Ｃ）を構成する樹脂成分の中で、最も構成割合の高い樹脂成分をいう。半乾燥剥離シートの加熱乾燥条件としては、好ましくは樹脂成分（ｃ）のガラス転移温度を超えない範囲の温度で加熱乾燥させるか、または樹脂成分（ｃ）のガラス転移温度より高い温度で乾燥させる場合には、樹脂成分（ｃ）のガラス転移温度＋１０℃未満、好ましくは＋５℃未満とし、かつ、その温度での加熱乾燥時間を２０秒以下、好ましくは１０秒以下、さらに好ましくは５秒以下とするとよい。
【０１０３】
乾燥機としては、溶剤（Ｓ）として可燃性有機溶剤を使用する場合には、安全性の観点から、蒸気による空気加熱式の熱源を備えたものを用い、乾燥機内の熱風を向流接触せしめる方式およびノズルより光硬化性シートに吹き付ける方式等を用いることができる。乾燥機の形状は、アーチ式、フラット式等、目的に合わせて公知のものを選択して用いることができる。
【０１０４】
次に、得られた半乾燥剥離シートの光硬化性樹脂組成物（Ａ）層と基材シート（Ｂ）を熱圧着させる。熱圧着させる手法としては、半乾燥剥離シートの光硬化性樹脂組成物（Ａ）層の面と基材シート（Ｂ）を接触させて、ラミネートロール等の加圧ローラーで加圧する方法等の公知の熱圧着法を用いることができる。
【０１０５】
熱圧着させる際の温度としては、光硬化性樹脂組成物（Ａ）中の側鎖に光重合性官能基を有する熱可塑性樹脂（ａ−１）のガラス転移温度および基材シート（Ｂ）の主たる構成成分である樹脂成分（ｂ）のガラス転移温度以上であれば、光硬化性樹脂組成物（Ａ）層と基材シート（Ｂ）との密着性が良好となる傾向にあり、好ましい。しかし、過剰に加熱すると、基材シート（Ｂ）もしくは光硬化性樹脂組成物（Ａ）層に伸縮によるシワが入ったり、さらには自己支持性が無くなったりするため、通常は光硬化性樹脂組成物（Ａ）中の熱可塑性樹脂（ａ−１）、または基材シート（Ｂ）の主たる構成成分である樹脂成分（ｂ）のいずれか低い方のガラス転移温度＋１００℃以下の温度で熱圧着させることが好ましく、さらに好ましくは＋８０℃以下、最も好ましくは＋５０℃以下である。
【０１０６】
また、熱圧着させる際の荷重は、通常、０．１〜１０００ｇ／ｃｍの範囲であるのが好ましい。荷重が０．１ｇ／ｃｍ未満の場合には、光硬化性樹脂組成物（Ａ）層と基材シート（Ｂ）が密着しないことがある。一方、荷重が１０００ｇ／ｃｍを超えると、光硬化性樹脂組成物（Ａ）層の厚みが著しく低下し、光硬化後の光硬化性樹脂組成物（Ａ）層の耐擦傷性や耐薬品性が低下することがある。
【０１０７】
基材シート（Ｂ）としてポリエチレン、ポリプロピレン等のポリオレフィンからなるシートを使用する際には、基材シートと光硬化性樹脂組成物との密着性を上げるため、（１）予め、基材シート上に低分子量ポリオレフィン等からなるプライマーを塗布しておくか、または（２）予め、コロナ放電などで基材シート表面を活性化しておく（このコロナ放電の行う工程としては、活性化された直後が密着性が高いので、熱圧着の直前であるのが好ましい）のが好ましい。さらに、光硬化性樹脂組成物が光硬化時に体積収縮し、基材シートとの密着性が低下するのを防ぐ目的で、プライマー層を積層することが好ましい。
【０１０８】
公知の熱圧着法により、半乾燥剥離シートと基材シート（Ｂ）を貼り合せた後に、必要に応じて、溶剤（Ｓ）の除去のためにさらに加熱乾燥させてもよい。加熱乾燥は、剥離シート（Ｃ）を剥離した状態および剥離しない状態のいずれの状態で行ってもよい。
【０１０９】
また、剥離シート（Ｃ）は、活性エネルギー線照射前の光硬化性樹脂組成物（Ａ）層表面の防塵や傷つき防止に有効であるために、後述するようにインサート成形する前まで剥離しないで置いておくことも可能である。
【０１１０】
本発明の光硬化性シートは、基材シート側（光硬化性樹脂組成物（Ａ）層の反対側）に印刷層を設けることにより、光硬化性加飾シートとすることもできる。
【０１１１】
印刷層は、インサート成形品表面に模様や文字等の加飾を施すものである。加飾は、任意であるが、例えば、木目、石目、布目、砂目、幾何学模様、文字、全面ベタ等からなる絵柄が挙げられる。印刷層の材料としては、塩化ビニル／酢酸ビニル系共重合体等のポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキッド樹脂、塩素化ポリオレフィン系樹脂等の樹脂をバインダーとし、適切な色の顔料または染料を着色剤として含有する着色インキを用いるのがよい。
【０１１２】
印刷層に用いられるインキの顔料としては、例えば、次のものが使用できる。通常、顔料としては、黄色顔料としてポリアゾ等のアゾ系顔料、イソインドリノン等の有機顔料や黄鉛等の無機顔料、赤色顔料としてポリアゾ等のアゾ系顔料、キナクリドン等の有機顔料や弁柄等の無機顔料、青色顔料としてフタロシアニンブルー等の有機顔料やコバルトブルー等の無機顔料、黒色顔料としてアニリンブラック等の有機顔料、白色顔料としては二酸化チタン等の無機顔料が使用できる。
【０１１３】
印刷層に用いられるインキの染料としては、本発明の効果を損なわない範囲で、各種の公知の染料を使用することができる。
【０１１４】
また、インキの印刷方法としては、オフセット印刷法、グラビア輪転印刷法、スクリーン印刷法等の公知の印刷法やロールコート法、スプレーコート法等の公知のコート法を用いるのがよい。この際、本発明におけるように、低分子量の架橋性化合物を使用するのではなく、ポリマー同士を架橋させる構成の光硬化性樹脂組成物を用い、かつ、光硬化性樹脂組成物中の溶剤量（Ｘ）を小さくした場合には、表面に粘着性が無く、印刷時のトラブルが少なく、歩留まりが良好である。
【０１１５】
また、インサート成形品表面に加飾を施すための層として、印刷層の代わりに蒸着層を設けてもよいし、印刷層と蒸着層の両方を設けてもよい。
【０１１６】
蒸着層は、アルミニウム、ニッケル、金、白金、クロム、鉄、銅、インジウム、スズ、銀、チタニウム、鉛、亜鉛等の群から選ばれる少なくとも１種の金属、またはこれらの合金もしくは化合物を使用して、真空蒸着法やスパッタリング法、イオンプレーティング法、鍍金法等の方法により形成することができる。
【０１１７】
これらの加飾のための印刷層や蒸着層は、所望のインサート成形品の表面外観が得られるよう、インサート成形時の伸張度合いに応じて、適宜その厚みを選択すればよい。
【０１１８】
また、本発明の光硬化性シートは、基材シート側に印刷層および／または蒸着層、接着層および必要に応じてプライマーシートが形成された光硬化性インサート成形用シートとすることができる。その場合、光硬化性インサート成形用シートの好ましい厚み範囲は、３０〜７５０μｍである。シート厚みが３０μｍ未満の場合には、深しぼり成形を行った際に、曲面でのシート厚みが著しく低下し、結果として耐擦傷性や耐薬品性等のシート物性が低下することがある。また、シート厚みが７５０μｍを超える場合には、金型への形状追従性が低下することがある。
【０１１９】
上記接着層には、印刷層または蒸着層と成形樹脂、印刷層または蒸着層とプライマーシートとの密着性を高める性質のものであれば、任意の合成樹脂状材料を選択して用いることができる。例えば、成形樹脂がポリアクリル系樹脂の場合は、ポリアクリル系樹脂を用いるとよい。また、成形樹脂がポリフェニレンオキシド・ポリスチレン系樹脂、ポリカーボネート系樹脂、スチレン共重合体系樹脂、ポリスチレン系ブレンド樹脂の場合は、これらの樹脂と親和性のあるポリアクリル系樹脂、ポリスチレン系樹脂、ポリアミド系樹脂等を使用すればよい。さらに、成形樹脂がポリプロピレン系樹脂等のポリオレフィン系樹脂である場合には、塩素化ポリオレフィン樹脂、塩素化エチレン−酢酸ビニル共重合体樹脂、環化ゴム、クマロンインデン樹脂、ブロックイソシアネートを用いた熱硬化型ウレタン樹脂等が使用可能である。なお、接着層の粘着性低減や耐熱性向上の目的に、疎水性シリカやエポキシ樹脂、石油樹脂等をさらに含有させることもできる。
【０１２０】
上記プライマーシートは、必要に応じて形成されるものであり、ウレタン樹脂等の公知の樹脂が使用可能である。なお、成形樹脂との密着性を高める目的からは、成形樹脂と相溶性の材料からなるのが良い。現実的には、プライマーシートは成形樹脂と同じポリマー材料からなるのが好ましい。また、プライマーシートの存在は、射出成形品の表面欠陥が光硬化性樹脂組成物上に伝搬されるのを最少にするといった利点を与える。その場合、プライマーシートは、光硬化性樹脂組成物の完全に円滑な上面を呈しながら、成形樹脂の表面欠陥を吸収するほどの厚みを有することが必要である。
【０１２１】
なお、当然のことであるが、上述した印刷層、蒸着層、接着層、プライマーシートは、熱圧着させる前の基材シート（Ｂ）に予め形成させておくこともできる。
【０１２２】
ところで、自動車のボディーパネルやスポイラー等のような成形品のサイズが大きく、かつ、成形品の肉厚が薄い場合には、成形樹脂から発生するガスが成形樹脂内に残留したり、金型内の空気が成形樹脂とシートの間に介在しやすくなり、成形樹脂に対するシートの密着性が低下するという問題が生じることがある。そのような場合、成形樹脂に接するシート面に、ガス透過性を有する層を設けることで、問題を解決することができる。そのようなガス透過性を有する層として、スパンデックス、アクリル繊維、ポリエチレン系繊維、ポリアミド系繊維等で構成された織布または不織布を挙げることができる。また、織布／不織布の代わりに、発泡層からなるものを用いてもよい。発泡層の形成方法としては、公知の発泡剤を含む樹脂溶液を塗布した後に加熱等により発泡させて連続空孔を形成させる方法等が挙げられる。
【０１２３】
次に、上記の光硬化性シート、光硬化性加飾シートおよび光硬化性インサート成形用シートを用いたインサート成形品の製造方法の一例について説明する。
【０１２４】
まず、光硬化性シート、光硬化性加飾シートまたは光硬化性インサート成形用シートに剥離シート（Ｃ）が残っている場合は、剥離シート（Ｃ）を光硬化性シートより剥離除去する。但し、剥離シート（Ｃ）の熱成形性が十分に優れていて３次元加工が容易な場合は、剥離シート（Ｃ）を剥離しなくても構わない。
【０１２５】
剥離シート（Ｃ）を剥離する場合は、金型内に光硬化性シートを挿入配置する直前に剥離してもよいし、光硬化性シートを金型内に挿入配置する遥か以前に剥離しておいても構わない。ただし、光照射前の光硬化性樹脂組成物（Ａ）層の防塵や傷つき防止を考慮すると、前者のほうが好ましい。
【０１２６】
光硬化性シート、光硬化性加飾シートまたは光硬化性インサート成形用シートを、光硬化性樹脂組成物（Ａ）側が金型の内壁面に向かい合うように挿入配置する（すなわち、光硬化性樹脂組成物（Ａ）層の反対側が成形樹脂と接する状態にする）。この際、長尺のシートのまま（ロールから巻き出しながら）必要部分を間欠的に送り込んでもよいし、シートを枚葉化して１枚ずつ送り込んでもよい。特に加飾のための印刷層や蒸着層を有する長尺のシートを使用する場合、位置決め機構を有する送り装置を使用して、加飾のための層と金型との見当が一致するようにするとよい。また、シートを間欠的に送り込む際に、シートの位置をセンサーで検出した後にシートを固定するようにすれば、常に同じ位置でシートを固定することができ、加飾のための層の位置ずれが生じないので便利である。
【０１２７】
次いで、必要に応じて、光硬化性シート、光硬化性加飾シートまたは光硬化性インサート成形用シートを予備成形する。例えば、ホットパック等の加熱手段によりシートをその軟化点以上に軟化させ、金型に設けられた吸引孔を通じて真空吸引することにより金型形状にシートを追従させることで予備成形することができる。なお、シートを金型内に挿入配置する前に、シートを予めシートの熱変形温度未満の温度に予熱しておくと、シートを金型内に挿入配置後に行う加熱時間を短縮することができ、生産性を向上させることが可能となる。また、射出成形用金型とは別の立体加工成形用型を用いて、真空成形法、圧空成形法、熱せられたゴムを押し付ける押圧成形法、プレス成形法等の公知の成形法により、シートを予め所望の形状に予備成形してもよい。もちろん、シートを予備成形せずに、後述する成形樹脂の射出圧により、シートの成形および成形樹脂との一体化を同時に行うことも可能である。この際、シートを予め予備加熱して軟化させておくことも可能である。
【０１２８】
その後、金型を閉じて、キャビティー内に溶融状態の成形樹脂を射出し、樹脂を固化させることにより光硬化性シート、光硬化性加飾シートまたは光硬化性インサート成形用シートが表面に配置された樹脂成形体を形成する。
【０１２９】
本発明で使用する成形樹脂としては、種類は問わず、射出成形可能な全ての樹脂が使用可能である。そのような成形樹脂としては、例えば、ポリエチレン系樹脂、ポリプロピレン系樹脂、ポリブテン系樹脂、ポリメチルペンテン系樹脂、エチレン−プロピレン共重合体樹脂、エチレン−プロピレン−ブテン共重合体樹脂、オレフィン系熱可塑性エラストマー等のオレフィン系樹脂、ポリスチレン系樹脂、ＡＢＳ（アクリロニトリル／ブタジエン／スチレン系共重合体）系樹脂、ＡＳ（アクリロニトリル／スチレン系共重合体）系樹脂、アクリル系樹脂、ウレタン系樹脂、不飽和ポリエステル系樹脂、エポキシ系樹脂等の汎用の熱可塑性または熱硬化性樹脂を挙げることができる。また、ポリフェニレンオキシド・ポリスチレン系樹脂、ポリカーボネート系樹脂、ポリアセタール系樹脂、ポリカーボネート変性ポリフェニレンエーテル系樹脂、ポリエチレンテレフタレート系樹脂等の汎用エンジニアリング樹脂やポリスルホン系樹脂、ポリフェニレンサルファイド系樹脂、ポリフェニレンオキシド系樹脂、ポリエーテルイミド系樹脂、ポリイミド系樹脂、液晶ポリエステル系樹脂、ポリアリル系耐熱樹脂等のスーパーエンジニアリング樹脂を使用することもできる。さらに、ガラス繊維や無機フィラー（タルク、炭酸カルシウム、シリカ、マイカ等）等の補強材、ゴム成分等の改質剤を添加した複合樹脂や各種変性樹脂を使用することができる。なお、成形樹脂の成形後の収縮率を前記シートの収縮率に近似させることにより、インサート成形品の反りやシートの剥がれ等の不具合を解消できるので好ましい。
【０１３０】
最後に、金型内よりインサート成形品を取り出した後、光照射することにより成形品表面の光硬化性樹脂組成物を光硬化させる。
【０１３１】
照射する光としては、電子線、紫外線、γ線等を挙げることができる。照射条件は、光硬化性樹脂組成物（Ａ）層の光硬化特性に応じて定められるが、照射量は、通常５００〜１０，０００ｍＪ／ｃｍ2 程度である。これによって、光硬化性樹脂組成物が硬化して硬質の被膜が表面に形成されたインサート成形品を得ることができる。
【０１３２】
インサート成形品に接着した光硬化性シート、光硬化性加飾シートまたは光硬化性インサート成形用シートのうち、不要な部分は必要に応じて適宜トリミングして除去する。このトリミングは、シートを金型内に挿入配置した後や、インサート成形品に光照射する前、或いは光照射した後に行うことができる。トリミングの方法としては、レーザー光線等を照射してシートを焼き切る方法、トリミング用の打ち抜き型を作製し、プレス加工によってシートを打ち抜く方法、人手によりシートをちぎるようにして除去する方法等の公知の方法により行うことができる。
【０１３３】
なお、上記では、インサート成形品の製造方法として、射出成形を用いた製造方法について説明したが、射出成形の代わりにブロー成形を用いることも可能である。
【０１３４】
また、本発明の光硬化性インサート成形用シートにより加飾された成形品が主に屋外で使用される場合には、シートに紫外線吸収剤や光安定剤を加えることもできる。紫外線吸収剤としては、ベンゾトリアゾール、ベンゾフェノン、サリチル酸エステル等の有機物、または粒径０．２μｍ以下の微粒子状の酸化亜鉛、酸化セリウム、酸化チタン等の無機物を使用することができる。また、光安定剤としては、ビス（２，２，６，６−テトラメチル−４−ピペリジニル）セバケート等のヒンダードアミン系ラジカル捕捉剤、ピペリジン系ラジカル捕捉剤等のラジカル捕捉剤を用いることができる。
【０１３５】
このようにして得られた成形品は、成形と同時に色もしくはデザインが付与され、さらには短時間の光照射によって、耐磨耗性、耐薬品性および耐候性等が向上する。さらに、従来の成形後のスプレー塗装等と比較して、工程の短縮、歩留まりの向上、環境への影響低減がはかれる。
【０１３６】
また、本発明の光硬化性シートは、既に射出成形等により成形された物品に直接にあるいは接着剤層を介してラミネートして、成形品表面に積層して使用することもできる。
【０１３７】
【実施例】
以下に、本発明を実施例に基づいて具体的に説明する。なお、例中、「部」は「重量部」を意味する。
【０１３８】
合成例１（側鎖に光重合性官能基を有する熱可塑性樹脂Ａの合成）
窒素導入口、攪拌機、コンデンサーおよび温度計を備えた１Ｌの４つ口フラスコに、メチルエチルケトン５０部を入れ、８０℃に昇温した。窒素雰囲気下でメチルメタクリレート６７．８部、グリシジルメタクリレート３２．２部およびアゾビスイソブチロニトリル０．５部の混合物を３時間かけて滴下した。その後、メチルエチルケトン（沸点７９．６℃）８０部とアゾビスイソブチロニトリル０．２部の混合物を加え、重合させた。４時間後、メチルエチルケトン５０部、ハイドロキノンモノメチルエーテル０．５部、トリフェニルホスフィン２．５部およびアクリル酸１６．２部を加え、空気を吹き込みながら８０℃で３０時間攪拌した。その後、冷却した後、反応物をフラスコより取り出し、側鎖に光重合性官能基を有する熱可塑性樹脂Ａの溶液を得た。
【０１３９】
側鎖に光重合性官能基を有する熱可塑性樹脂Ａにおける単量体の重合率は９９．５％以上であり、ポリマー固形分量は約４０重量％、数平均分子量は約６万、ガラス転移温度は約７７℃、二重結合当量は平均５１８ｇ／モルであった。
【０１４０】
合成例２（側鎖に光重合性官能基を有する熱可塑性樹脂Ｂの合成）
窒素導入口、撹拌機、コンデンサーおよび温度計を備えた１Ｌの４つ口フラスコに、窒素雰囲気下で、３，４−エポキシシクロヘキシルメチルメタクリレート１００部、メチルエチルケトン６０部およびアゾビスイソブチロニトリル０．３部を入れ、撹拌しながら湯浴の温度を７５℃に上げ、その温度で２時間重合させた。次いで、アゾビスイソブチロニトリル０．７部を１時間おきに５回に分けて添加した後、フラスコ内温を溶剤の沸点まで上昇させてその温度でさらに２時間重合させた。その後、フラスコ内温度が５０℃以下になってから、メチルエチルケトン９０部を添加して重合反応物をフラスコより取り出し、側鎖に光重合性官能基を有する熱可塑性樹脂Ｂの溶液を得た。
【０１４１】
側鎖に光重合性官能基を有する熱可塑性樹脂Ｂにおける単量体の重合率は９９．５％以上であり、ポリマー固形分量は約４０重量％、数平均分子量は約１．２万、ガラス転移温度は約７３℃、脂環式エポキシ当量（側鎖脂環式エポキシ基１個あたりの平均分子量）は平均１９６ｇ／モルであった。
【０１４２】
コロイダルシリカの表面処理例１（表面処理コロイダルシリカＳ１の調製）
【０１４３】
【表２】
0004728539.tif 000007
【０１４４】
注）数値は固形分換算のモル部である。
１）ＩＰＡ−ＳＴ：イソプロパノール分散コロイダルシリカゾル（日産化学工業（株）製）、シリカ粒子径＝１５ｎｍ
２）ＫＢＭ５０３：γ−メタクリロイルオキシプロピルトリメトキシシラン（信越化学工業（株）製）、分子量＝２４８
攪拌機、コンデンサーおよび温度計を備えたフラスコに、上記表２に記載の成分を入れ、攪拌しながら湯浴の温度を７５℃に上げ、その温度で２時間反応させることにより、イソプロパノール中に分散され、表面がシラン化合物で処理されたコロイダルシリカを得た。続いて、イソプロパノールを留去した後にトルエン（沸点１１０．６℃）を添加することを繰り返し、完全にイソプロパノールをトルエンに置換することにより、トルエン中に分散され、表面がシラン化合物で処理されたコロイダルシリカＳ１を得た。
【０１４５】
光硬化性樹脂溶液の調製（光硬化性樹脂溶液１〜３の調製）
合成した側鎖に光重合性官能基を有する熱可塑性樹脂ＡおよびＢ、表面処理コロイダルシリカＳ１および表３の化合物を用いて、表３の組成を有する光硬化性樹脂溶液１〜３を調製した。
【０１４６】
【表３】
0004728539.tif 000008
【０１４７】
注）数値は固形分換算の重量部である。
１）１−ヒドロキシシクロヘキシルフェニルケトン
２）トリフェニルスルホニウム６フッ化アンチモネート
実施例１〜３
剥離シートとして厚さ２５μのポリエチレンテレフタレートフィルムを用い、上記で得られた光硬化性樹脂溶液１〜３をそれぞれポリエチレンテレフタレートフィルム上にコンマロールコーターにて塗工を行った。引き続いて、トンネル型乾燥炉の中を通過させて溶剤を揮発させ、光硬化性樹脂層を有する半乾燥剥離シートを得た。
【０１４８】
これらの半乾燥剥離シートを、それぞれ、１０ｃｍ×１０ｃｍの大きさに切断し、秤量し、次いでＮ，Ｎ−ジメチルホルムアミド（内部標準としてメチルイソブチルケトン含有）２０ｍｌ中に浸漬し、攪拌しながら一晩放置する。一晩放置後の溶液をガスクロマトグラフィーで分析し、光硬化性樹脂組成物中に残存したメチルエチルケトンおよびトルエンの合計量を測定した。結果を表４に示す。
【０１４９】
続いて、基材シートとして架橋ゴム成分を含む、厚さ１２５μｍの透明軟質アクリルシートＡ（メチルメタクリレート／ｎ−ブチルアクリレート共重合体：架橋ゴムの重量比＝８０：２０，メチルメタクリレート／ｎ−ブチルアクリレート共重合体のガラス転移温度＝１０５℃）を用い、透明軟質アクリルシートＡと半乾燥剥離シートを光硬化性樹脂組成物層が挟まれるように重ねて、加熱ロールと冷却ロールとの間に通して熱圧着させた。引き続いて、トンネル型乾燥炉の中を通過させて溶剤を完全に揮発させた後、ポリエチレンテレフタレートフィルムからなる剥離シートを剥離しながら、光硬化性インサート成形用シートをロールに巻き取った。
【０１５０】
これらの光硬化性インサート成形用シートを、それぞれ、１０ｃｍ×１０ｃｍの大きさに切断し、秤量し、次いでＮ，Ｎ−ジメチルホルムアミド（内部標準としてメチルイソブチルケトン含有）２０ｍｌ中に浸漬し、攪拌しながら一晩放置する。一晩放置後の溶液をガスクロマトグラフィーで分析し、光硬化性樹脂組成物中に残存したメチルエチルケトンおよびトルエンの合計量を測定した。結果を表４に示す。
【０１５１】
これらの光硬化性インサート成形用シートを、光硬化性樹脂組成物が金型の内壁面に向き合うように金型内に配置し、次いで赤外線ヒーター（温度３５０℃）で１０秒間シートを予備加熱した後、さらに加熱を行いながら真空吸引することにより金型形状にシートを追従させた。なお、この金型の形状は、切頭角錐形状で、切頭面のサイズは１００ｍｍ×１００ｍｍ、底面のサイズは１０８ｍｍ×１１７ｍｍ、深さは１０ｍｍであり、切頭面の端部の曲率半径はそれぞれ３、５、７、１０ｍｍであった。その際の金型追従性を目視で評価したところ、各端部とも良好に追従していた。
【０１５２】
次に、成形温度２８０〜３００℃、金型温度４０〜６０℃の条件において、ポリカーボネート樹脂を成形樹脂として用いてインサート成形を行い、光硬化性インサート成形用シートが成形品表面に密着したインサート成形品を得た。この際の成形用金型の汚れを目視で評価した。結果を表４に示す。
【０１５３】
次いで、紫外線照射装置を用い、約１０００ｍＪ／ｃｍ2 の紫外線を照射して光硬化性樹脂組成物を硬化させ、表面物性を評価した。結果を表４に示す。
【０１５４】
また、室温にて光硬化性インサート成形用シートを約２週間ロール状態で保存した後、巻き出しながら表面の粘着性を評価した。結果を表４に示す。
【０１５５】
シート物性評価方法
耐酸性：
４７重量％硫酸水溶液を４０℃で３時間スポット試験した後の外観を目視評価した。
【０１５６】
○：良好
△：薄く跡有り
×：著しい跡有り
耐温水性：
８０℃の温水中に２４時間浸漬後のシート状態を目視評価した。
【０１５７】
○：良好
△：薄く白化有り
×：著しい白化有り
透明性：
ＡＳＴＭ  Ｄ１００３に準じて、ヘイズメーターを用いて全光線透過率およびヘイズを測定した。
【０１５８】
耐磨耗性：
テーバー磨耗試験（片側５００ｇ荷重、ＣＳ−１０Ｆ磨耗輪を用い、回転速度６０ｒｐｍ、試験回数１００回で試験を実施）後の曇価をヘイズメーターで測定した。そして（試験後の曇価）−（試験前の曇価）で表される数値を耐磨耗性（％）として示した。
【０１５９】
耐候性：
サンシャインウエザーメーター（スガ試験機製）を用い、乾燥４８分、雨１２分のサイクルで２０００時間曝露試験したときの外観を目視評価した。
【０１６０】
○：良好
×：白化またはクラック有り
【０１６１】
【表４】
0004728539.tif 000009
【０１６２】
１）○：表面粘着性無し、△：表面粘着性有り、×：表面粘着性大、巻きだし不可
２）○：汚れ無し、△：若干汚れ有り、×：汚れ大
３）半乾燥剥離シート単位重量あたりの光硬化性樹脂組成物中のメチルエチルケトンおよびトルエンの合計量
４）光硬化性シート単位重量あたりの光硬化性樹脂組成物中のメチルエチルケトンおよびトルエンの合計量
５）本発明の光硬化性樹脂層を有していない軟質アクリルシートのみをインサート成形した成形品の耐磨耗性は、５０％であった。
【０１６３】
実施例４〜６
実施例１〜３と同様にして光硬化性インサート成形用シートを得た。
【０１６４】
次いで、黒、茶、黄の各色の顔料からなるインキを用い、透明軟質アクリルシート面に絵柄をグラビア印刷法によって印刷した。これらのシートは表面粘着性がないので、印刷適性は良好であった。
【０１６５】
これらの光硬化性インサート成形用シートを、光硬化性樹脂組成物が金型の内壁面に向き合うように金型内に配置し、次いで赤外線ヒーター（温度３００℃）で１５秒間を予備加熱した後、さらに加熱を行いながら真空吸引することにより金型形状に追従させた。
【０１６６】
次に、成形温度２２０〜２５０℃、金型温度４０〜６０℃の条件において、アクリロニトリル／ブタジエン／スチレン共重合体樹脂を成形樹脂として用いてインサート成形を行い、光硬化性インサート成形用シートが成形品表面に密着したインサート成形品を得た。このようにシートの金型追従性および金型離型性は共に良好であった。
【０１６７】
次いで、紫外線照射装置を用いて、約１，０００ｍＪ／ｃｍ2 の紫外線を照射して光硬化性樹脂組成物を硬化させ、表面硬度が高く、光沢に優れ、印刷絵柄を有して意匠性に優れる成形品を得た。
【０１６８】
実施例７〜９
実施例１〜３と同様にして光硬化性インサート成形用シートを得た。
【０１６９】
次いで、黒、茶、黄の各色の顔料からなるインキを用い、透明軟質アクリルシート面に絵柄をグラビア印刷法によって印刷した。これらのシートは表面粘着性がないので、印刷適性は良好であった。
【０１７０】
さらに、塩素化ポリプロピレン樹脂（塩素化度１５％）からなる接着層を、印刷面にグラビア印刷法によって形成して、光硬化性インサート成形用シートを得た。
【０１７１】
これらの光硬化性インサート成形用シートを、光硬化性樹脂組成物が金型の内壁面に向き合うように金型内に配置し、次いで赤外線ヒーター（温度３００℃）で１５秒間予備加熱した後、さらに加熱を行いながら真空吸引することにより金型形状に追従させた。
【０１７２】
次に、成形温度２００〜２４０℃、金型温度３０〜６０℃の条件において、ポリプロピレン系樹脂（タルクを２０重量％含有、エチレン−プロピレン系ゴムを１０重量％含有）を成形樹脂として用いてインサート成形を行い、光硬化性インサート成形用シートが成形品表面に密着したインサート成形品を得た。このようにシートの金型追従性および金型離型性は共に良好であった。
【０１７３】
次いで、紫外線照射装置を用い、約１，０００ｍＪ／ｃｍ2 の紫外線を照射して光硬化性樹脂組成物を硬化させ、表面硬度や耐磨耗性が高く、光沢に優れ、印刷絵柄を有して意匠性に優れる成形品を得た。
【０１７４】
実施例１０
剥離シートとして厚さ３０μのポリプロピレン系熱可塑性エラストマーからなるシートを用いた以外は、実施例１と同様にして、半乾燥剥離シートを得た。
【０１７５】
次いで、実施例１と同様にして、基材シートの透明軟質アクリルシートＡと熱圧着させた。引き続いて、トンネル型乾燥炉の中を通過させて溶剤を完全に揮発させた後、ポリプロピレン系熱可塑性エラストマーからなる剥離シートを剥離せずに、光硬化性インサート成形用シートをロールに巻き取った。
【０１７６】
この光硬化性インサート成形用シートを、ポリプロピレン系熱可塑性エラストマーからなるシートが金型の内壁面に向き合うように金型内に配置し、次いで赤外線ヒーター（温度３５０℃）で１０秒間予備加熱した後、さらに加熱を行いながら真空吸引することにより金型形状に追従させた。
【０１７７】
次に、成形温度２８０〜３００℃、金型温度４０〜６０℃の条件において、ポリカーボネート樹脂を成形樹脂として用いてインサート成形を行った。次いで、ポリプロピレン系熱可塑性エラストマーからなる剥離シートを剥離した後、光硬化性インサート成形用シートが成形品表面に密着したインサート成形品を得た。このようにシートの金型追従性および金型離型性は共に良好であった。
【０１７８】
次いで、紫外線照射装置を用いて、約１０００ｍＪ／ｃｍ2 の紫外線を照射して、光硬化性樹脂組成物を硬化させ、表面硬度や耐磨耗性が高く、光沢に優れる成形品を得た。
【０１７９】
実施例１１
基材シートとして、予めウレタン系ドライラミネート用接着剤からなる接着層を透明軟質アクリルシートＡ上に形成させ、透明軟質アクリルシート（Ａ）上の接着層と半乾燥剥離シート上の光硬化性樹脂組成物（Ａ）層とが接するように重ねて熱圧着させた以外は、実施例１と同様にしてインサート成形品を得た。この成形品は、表面硬度、耐磨耗性、密着性が高く、光沢に優れるものであった。
【０１８０】
実施例１２
基材シートとして、予めアクリル系感熱融着型接着剤からなる接着層を透明軟質アクリルシート（Ａ）上に形成させ、透明軟質アクリルシート（Ａ）上の接着層と半乾燥剥離シート上の光硬化性樹脂組成物（Ａ）層とが接するように重ねて熱圧着させた以外は、実施例１０と同様にしてインサート成形品を得た。この成形品は、表面硬度、耐磨耗性、密着性が高く、光沢に優れるものであった。
【０１８１】
【発明の効果】
以上に説明したように、本発明の製造方法により、色もしくはデザインの印刷が可能な表面非粘着性の光硬化性の印刷シートが容易に得られ、それを用いて射出成形時に同時成形することにより、樹脂成形品の上に、色もしくはデザイン等の意匠をもち、良好な外観、耐磨耗性、耐候性および耐薬品性を有する表面が形成でき、インストルメントパネル、コンソールボックス、メーターカバー、ドアロックベゼル、ステアリングホイール、パワーウィンドウスイッチベース、センタークラスター、ダッシュボード等の自動車内装材用途、ウェザーストリップ、バンパー、バンパーガード、サイドマッドガード、ボディーパネル、スポイラー、フロントグリル、ストラットマウント、ホイールキャップ、センターピラー、ドアミラー、センターオーナメント、サイドモール、ドアモール、ウインドモール等、窓、ヘッドランプカバー、テールランプカバー、風防部品等の自動車外装材用途、ＡＶ機器や家電製品のフロントパネル、ボタン、エンブレム、表面化粧材等の用途、携帯電話等のハウジング、表示窓、ボタン等の用途、さらには家具用外装材用途、壁面、天井、床等の建築用内装材用途、サイディング等の外壁、塀、屋根、門扉、破風板等の建築用外装材用途、窓枠、扉、手摺、敷居、鴨居等の建具類の表面化粧材用途、各種ディスプレイ、レンズ、ミラー、ゴーグル、窓ガラス等の光学部材用途、あるいは電車、航空機、船舶等の自動車以外の各種乗物の内／外装材用途、瓶、化粧品容器、小物入れ等の各種包装容器および材料、景品や小物等の雑貨等のその他各種用途に好適に使用することができる。また、透明樹脂の上においては、その透明性を活かしたまま良好な耐磨耗性、耐候性および耐薬品性を有する表面が形成でき、自動車や鉄道車両、飛行機等の窓やヘッドランプカバー、風防部品等に好適に使用することができる。また、成形品の表面を塗装する場合に比べて工程数を省略することができて生産性もよく、環境に対する影響も少ない。